(57)【特許請求の範囲】
【請求項１】
目付けが７０ｇ／ｍ２以下かつ通気度が３ｃｃ／ｃｍ２・ｓｅｃ以下の織物であって、総繊度が３５ｄｔｅｘ以下のポリトリメチレンテレフタレートマルチフィラメントを含み、かつ織物の密度が経緯ともに１５０本／２．５４ｃｍ以上であり、かつ格子柄の大きさが６ｍｍ以下であるリップストップタフタ組織を有し、かつ織物の引裂き強力が経方向および緯方向ともに７Ｎ以上であることを特徴とする織物を用いてなる衣料。
【請求項２】
織物にカレンダー加工が施されている、請求項１に記載の衣料。
【請求項３】
前記ポリトリメチレンテレフタレートマルチフィラメントの総繊度が２５ｄｔｅｘ以下である、請求項１または請求項２に記載の衣料。
【請求項４】
前記ポリトリメチレンテレフタレートマルチフィラメントの単糸繊度が１．４ｄｔｅｘ以下である、請求項１〜３のいずれかに記載の衣料。
【請求項５】
下記式で表されるカバーファクターＣＦが１５００〜２８００の範囲である、請求項１〜４のいずれかに記載の衣料。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【請求項６】
織物に撥水加工が施されている、請求項１〜５のいずれかに記載の衣料。
【発明の詳細な説明】
【技術分野】
【０００１】
本発明は、軽量かつ低通気度であり、ソフトな風合いを有する織物および繊維製品に関する。
【背景技術】
【０００２】
従来、ダウンジャケット、スポーツ衣料、カジュアル衣料、寝袋などの分野を中心に、軽量かつ低通気度の織物が用いられている（例えば、特許文献１、特許文献２参照）。かかる織物において、総繊度が小さいポリアミドマルチフィラメントやポリエチレンテレフタレートマルチフィラメントで織物を構成し、かつ織物の密度を高密度にすることにより、織物を軽量かつ低通気度としている。
しかしながら、織物を軽量かつ低通気度とすると、風合いが硬くなるという問題があった。特に通気度を下げるためにカレンダー加工を施すと、さらに風合いが硬くなるという問題があった。
【先行技術文献】
【特許文献】
【０００３】
【特許文献１】特開２００５−０４８２９８号公報
【特許文献２】特開２０１０−１３３０５２号公報
【発明の概要】
【発明が解決しようとする課題】
【０００４】
本発明は上記の背景に鑑みなされたものであり、その目的は、軽量かつ低通気度であり、ソフトな風合いを有する織物および繊維製品を提供することにある。
【課題を解決するための手段】
【０００５】
本発明者は上記の課題を達成するため鋭意検討した結果、総繊度が小さいマルチフィラメントを用いて織物を構成する際、かかるマルチフィラメントとしてポリトリメチレンテレフタレートマルチフィラメントを用いることにより軽量かつ低通気度であり、ソフトな風合いを有する織物が得られることを見出し、さらに鋭意検討を重ねることにより本発明を完成するに至った。
【０００６】
かくして、本発明によれば「目付けが７０ｇ／ｍ２以下かつ通気度が３ｃｃ／ｃｍ２・ｓｅｃ以下の織物であって、総繊度が３５ｄｔｅｘ以下のポリトリメチレンテレフタレートマルチフィラメントを含み、かつ織物の密度が経緯ともに１５０本／２．５４ｃｍ以上であり、かつ格子柄の大きさが６ｍｍ以下であるリップストップタフタ組織を有し、かつ織物の引裂き強力が経方向および緯方向ともに７Ｎ以上であることを特徴とする織物を用いてなる衣料。」が提供される。
【０００７】
その際、織物にカレンダー加工が施されていることが好ましい。また、前記ポリトリメチレンテレフタレートマルチフィラメントの総繊度が２５ｄｔｅｘ以下であることが好ましい。また、前記ポリトリメチレンテレフタレートマルチフィラメントの単糸繊度が１．４ｄｔｅｘ以下であることが好ましい。また、織物において、下記式で表されるカバーファクターＣＦが１５００〜２８００の範囲であることが好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【０００８】
また、織物に撥水加工が施されていることが好ましい。
【発明の効果】
【０００９】
本発明によれば、軽量かつ低通気度であり、ソフトな風合いを有する織物および繊維製品が得られる。
【発明を実施するための形態】
【００１０】
以下、本発明の実施の形態について詳細に説明する。
まず、本発明の織物は目付けが７０ｇ／ｍ２以下（より好ましくは６０ｇ／ｍ２以下、さらに好ましくは５〜５７ｇ／ｍ２）かつ通気度が３ｃｃ／ｃｍ２・ｓｅｃ以下（より好ましくは１ｃｃ／ｃｍ２・ｓｅｃ以下、さらに好ましくは０．１〜０．９１ｃｃ／ｃｍ２・ｓｅｃ）の織物である。
【００１１】
ここで、前記目付けが７０ｇ／ｍ２より大きいと、織物の軽量性が損なわれるおそれがあり好ましくない。また、通気度が３ｃｃ／ｃｍ２・ｓｅｃよりも大きいと、織物の防風性が低下したり、織物をダウンジャケットなどの衣料に用いた際にワタやダウンなどが吹き出すおそれがあり好ましくない。
また、本発明の織物には、総繊度が３５ｄｔｅｘ以下のポリトリメチレンテレフタレートマルチフィラメントが含まれる。
【００１２】
ここで、ポリトリメチレンテレフタレートは、主たる繰り返し単位をトリメチレンテレフタレートとするものであり、テレフタル酸を主たる酸成分とし、トリメチレングリコールを主たるグリコール成分とする。かかるポリトリメチレンテレフタレートはポリトリメチレンテレフタレートホモポリマーでもよいし、ポリトリメチレンテレフタレートに、必要に応じて少量（通常３０モル％以下）の共重合成分を有していてもよい。その際使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、Ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。かかるポリトリメチレンテレフタレートは、バイオマス由来であってもよい、ケミカルまたはマテリアルリサイクルされたものでもよい。
【００１３】
ポリトリメチレンテレフタレート中には、各種安定剤、紫外線吸収剤、増粘分枝剤、艶消し剤、着色剤、その他各種改良剤等が必要に応じて配合されていてもよい。
また、ポリトリメチレンテレフタレートマルチフィラメントを構成するフィラメント（単繊維）は、ポリトリメチレンテレフタレート単独成分で形成されていてもよいし、ポリトリメチレンテレフタレートを一成分とするサイドバイサイド型または芯鞘型の複合繊維でもよい。その際、相手方成分としては、ポリトリメチレンテレフタレートやポリエチレンテレフタレートなどが例示される。
【００１４】
前記ポリトリメチレンテレフタレートマルチフィラメントにおいて、総繊度が３５ｄｔｅｘ以下（好ましくは２５ｄｔｅｘ以下、さらに好ましくは５〜２３ｄｔｅｘ）であることが肝要である。該総繊度が３５ｄｔｅｘよりも大きいと、ソフトな風合いを有する織物が得られないおそれがあり好ましくない。
前記ポリトリメチレンテレフタレートマルチフィラメントにおいて、単糸繊度としては、ソフトな風合いを有する織物を得る上で１．４ｄｔｅｘ以下（より好ましくは１．１ｄｔｅｘ以下、特に好ましくは０．００１〜１．０ｄｔｅｘ）であることが好ましい。
【００１５】
前記ポリトリメチレンテレフタレートマルチフィラメントにおいて、単繊維の横断面形状は特に限定されず、丸、三角、扁平、くびれ付扁平などいずれでもよい。
前記ポリトリメチレンテレフタレートマルチフィラメントの形態は長繊維（繊維が長手方向に連続する糸条）であれば特に限定されず、撚糸、仮撚捲縮加工、空気加工（インターレース加工、タスラン加工（登録商標））が施されていてもさしつかえない。
【００１６】
本発明の織物において、下記式で表されるカバーファクターＣＦとしては、低通気度とソフトな風合いを両立させる上で１５００〜２８００の範囲であることが好ましい。該カバーファクターＣＦが１５００よりも小さいと低通気度が得られないおそれがある。逆に、該カバーファクターＣＦが２８００よりも大きいと、ソフトな風合いが得られないおそれがある。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００１７】
また、織物の密度としては、経緯ともに１５０本／２．５４ｃｍ以上（より好ましくは経緯ともに１８０〜２５０本）であることが好ましい。織物の密度が該範囲よりも小さいと、低通気度が得られないおそれがある。
本発明の織物において、織物組織として特に限定はされないが、平織、綾織、朱子織等の三原組織、変化組織、たて二重織、よこ二重織等の片二重組織、たてビロードなどが例示される。層数も単層でもよいし、２層以上の多層でもよい。
【００１８】
なかでも、織物の引裂き強力を向上させる上でリップストップタフタ組織が好ましい。リップストップタフタ織物とは、細繊度糸条で織物のベースを構成し、太繊度糸条を経および／または緯（好ましくは経および緯の格子である。）に配したタフタ織物である。例えば、特開２００５−０４８２９８号公報の図１、図２に例示される。その際、格子柄の大きさが経緯とも６ｍｍ以下であることが好ましい。なお、格子柄の大きさとは、互いに隣りある経方向または緯方向の格子間隔である。また、格子部分に配する太繊度糸条としては、総繊度が４０ｄｔｅｘ以上の糸条を１本配するか、総繊度が３５ｄｔｅｘ以下の糸条を複数本、引き揃えた引き揃え糸または合撚した合撚糸が好ましい。その際、格子部分および他の箇所全てにポリトリメチレンテレフタレートマルチフィラメントを用いることが好ましい。
【００１９】
本発明の織物は、総繊度が３５ｄｔｅｘ以下のポリトリメチレンテレフタレートマルチフィラメントを、必要に応じて他の糸条とともに用いて、通常のウオータージェットルームやエアージェットルームなどを用いて製織することにより製造することができる。その際、総繊度が３５ｄｔｅｘ以下のポリトリメチレンテレフタレートマルチフィラメントだけを用いるか、または、総繊度が３５ｄｔｅｘ以下のポリトリメチレンテレフタレートマルチフィラメントと総繊度が３５ｄｔｅｘより大きいポリトリメチレンテレフタレートマルチフィラメントを用いることが好ましい。
【００２０】
次いで、撥水加工を施すことも好ましい。かかる撥水加工としては通常のものでよい。例えば、特許第３１３３２２７号公報や特公平４−５７８６号公報に記載された方法が好適である。すなわち、撥水剤として市販のふっ素系撥水剤（例えば、旭硝子（株）製、アサヒガードＬＳ−３１７）を使用し、必要に応じてメラミン樹脂、触媒を混合して撥水剤の濃度が３〜１５重量％程度の加工剤とし、ピックアップ率５０〜９０％程度で、該加工剤を用いて織物の表面を処理する方法である。加工剤で織物の表面を処理する方法としては、パッド法、スプレー法などが例示され、なかでも、加工剤を織物内部まで浸透させる上でパッド法が最も好ましい。なお、前記ピックアップ率とは、加工剤の織物（加工剤付与前）重量に対する重量割合（％）である。
【００２１】
また、織物の通気度を下げる上で、織物にカレンダー加工を施すことは好ましいことである。その際、カレンダー加工の条件としては、温度１３０℃以上（より好ましくは１４０〜１９５℃）、線圧２００〜２００００Ｎ／ｃｍの範囲内であることが好ましい。
さらには、本発明の目的が損なわれない範囲内であれば、撥水加工の前または後において、常法のアルカリ減量加工、染色仕上げ加工、起毛加工、制電加工、紫外線遮蔽あるいは抗菌剤、消臭剤、防虫剤、蓄光剤、再帰反射剤、マイナスイオン発生剤等の機能を付与する各種加工を付加適用してもよい。
【００２２】
特に、シリコン系樹脂を織物に付与すると織物の引裂強力が向上し好ましい。ただし、シリコン系樹脂の付着量としては、織物重量に対して０〜３重量％（好ましくは０．５〜２．５重量％）であることが好ましい。
かくして得られた織物は軽量かつ低通気度であり、総繊度が３５ｄｔｅｘ以下のポリトリメチレンテレフタレートマルチフィラメントを用いているのでソフトな風合いを有する。さらには、織物組織として前記のリップストップタフタ組織を有している場合は優れた引裂き強力を有する。その際、織物の引裂強力としては経方向および／または緯方向（好ましくは経方向および緯方向）において７Ｎ以上（より好ましくは７〜２０Ｎ）であることが好ましい。
【００２３】
次に、本発明の繊維製品は前記の織物を用いてなる繊維製品である。かかる繊維製品には、衣料、寝袋、ふとんカバー、ふとん側地、傘地、テント地などが含まれる。また、衣料には、ダウンジャケット、コート、ブルゾン、アウトドアウエアーなどが含まれる。かかる繊維製品は前記の織物を用いているので、軽量かつ低通気度であり、ソフトな風合いを有する。
【実施例】
【００２４】
次に本発明の実施例及び比較例を詳述するが、本発明はこれらによって限定されるものではない。なお、実施例中の各測定項目は下記の方法で測定した。
（１）固有粘度
オルソ−クロルフェノールに溶解し、ウベローデ粘度管を用い、３５℃で測定した。
（２）通気度
ＪＩＳ  Ｌ１０９６  ６．２７．１Ａ法（フラジール法）により通気度（ｃｃ／ｃｍ２・ｓｅｃ）を測定した。
（３）目付け
ＪＩＳ  Ｌ１０９６  ６．４．１により目付け（ｇ／ｍ２）を測定した。
（４）カバーファクターＣＦ
下記式によりカバーファクターＣＦを算出した。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である
（５）引裂強力
ＪＩＳ１０９６  Ｄ法により、織物の経方向と緯方向について引裂強力を測定した。
（６）風合い
試験者３名により、織物の風合いを「非常にソフトである。」「ソフトである。」「硬い。」の３段階に評価した。
【００２５】
［実施例１］
固有粘度が１．０２５のポリトリメチレンテレフタレートを常法により乾燥して水分を５０ｐｐｍにした後、２６５℃で溶融させ、紡糸口金を通して押出した。押出された溶融吐出糸条は速度２５２５ｍ／分の第一ロール及び速度２５２５ｍ／分の第二ロールを介して引取り、次いで速度２５００ｍ／分の巻取機で巻き取った。得られた未延伸糸は、延伸温度６０℃、セット温度（プレートヒーター）１３０℃、延伸倍率１．８倍（ＤＲＭＡＸの０．８２倍）、オーバーフィード率５．６％、巻取速度５００ｍ／分の条件で一段延伸して総繊度２２ｄｔｅｘ／２４ｆｉｌのポリトリメチレンテレフタレートマルチフィラメント（単繊維断面形状が丸断面の延伸糸）を得た。
次いで、前記ポリトリメチレンテレフタレートマルチフィラメントを、経糸に２本引揃え糸：単独糸＝２：１４の本数比で配し、前記ポリトリメチレンテレフタレートマルチフィラメントを、緯糸に単独糸：２本引揃え糸＝１４：２の本数比で配して、通常のウオータージェットルーム織機を使用してリップストップタフタ組織の織物を織成して、経密度１８２本／２．５４ｃｍ、緯密度１６３本／２．５４ｃｍの織物を得た。
そして、該織物に通常の染色仕上げ加工を行い、通常の撥水加工を行った後、カレンダー加工を行い、経密度２０２本／２．５４ｃｍ、緯密度１８４本／２．５４ｃｍの織物を得た。
得られた織物は、カバーファクターＣＦが１７２６で、引裂強力が経８．５Ｎ、緯８．３Ｎ、通気度は０．５ｃｃ／ｃｍ２・ｓｅｃ、目付けが３９ｇ／ｍ２であり、格子柄の大きさが経緯とも２ｍｍ、風合いが非常にソフトなものであった。
次いで、該織物を用いて衣料を得て着用したところ、軽量かつ低通気度でソフトな風合いを有するものであった。
【００２６】
［実施例２］
実施例１と同様にして、総繊度５６ｄｔｅｘ／３６ｆｉｌのポリトリメチレンテレフタレートマルチフィラメント（単繊維断面形状が丸断面の延伸糸）を得た。
次いで、実施例１において、緯糸に配した、総繊度２２ｄｔｅｘ／２４ｆｉｌのポリトリメチレンテレフタレートマルチフィラメントの２本引揃え糸にかえて、総繊度５６ｄｔｅｘ／３６ｆｉｌのポリトリメチレンテレフタレートマルチフィラメントを用いること以外は実施例１と同様にした。
得られた織物は、カバーファクターＣＦが１８０５で、引裂強力が経８．６Ｎ、緯９．１Ｎ、通気度は０．６ｃｃ／ｃｍ２・ｓｅｃ、目付けが４１ｇ／ｍ２であり、格子柄の大きさが経緯とも２ｍｍ、風合いが非常にソフトなものであった。
次いで、該織物を用いて衣料を得て着用したところ、軽量かつ低通気度でソフトな風合いを有するものであった。
【００２７】
［実施例３］
実施例１と同様にして、総繊度３３ｄｔｅｘ／３６ｆｉｌのポリトリメチレンテレフタレートマルチフィラメント（単繊維断面形状が丸断面の延伸糸）を得た。
次いで、この総繊度３３ｄｔｅｘ／３６ｆｉｌのポリトリメチレンテレフタレートマルチフィラメントを経糸および緯糸に全量配して平組織にて製織し、経密度１８５本／２．５４ｃｍ、緯密度１３６本／２．５４ｃｍの織物を得たこと以外は実施例１と同様に実施した。  
得られた織物は、カバーファクターＣＦ１９８８がで、引裂強力が経９．７Ｎ、緯９．５Ｎ、通気度は０．８ｃｃ／ｃｍ２・ｓｅｃ、目付けが５６ｇ／ｍ２であり、風合いが非常にソフトなものであった。
次いで、該織物を用いて衣料を得て着用したところ、軽量かつ低通気度でソフトな風合いを有するものであった。
【００２８】
［比較例１］
実施例１と同様にして、総繊度４４ｄｔｅｘ／３６ｆｉｌのポリトリメチレンテレフタレートマルチフィラメント（単繊維断面形状が丸断面の延伸糸）を得た。
次いで、実施例１において、総繊度２２ｄｔｅｘ／２４ｆｉｌのポリトリメチレンテレフタレートマルチフィラメントにかえてこの総繊度４４ｄｔｅｘ／３６ｆｉｌのポリトリメチレンテレフタレートマルチフィラメントを用い、仕上後のカバーファクターＣＦが実施例１と同程度になるように経密度１４４本／２．５４ｃｍ、緯密度１２８本／２．５４ｃｍの織物を得たこと以外は実施例１と同様に実施した。  
得られた織物は、カバーファクターＣＦが１７３７で、引裂強力が経１２．２Ｎ、緯１１．２Ｎ、通気度は０．４ｃｃ／ｃｍ２・ｓｅｃ、格子柄の大きさ経緯とも３ｍｍであったが、目付が７４ｇ／ｍ２と重く、風合いが硬いものであった。
次いで、該織物を用いて衣料を得て着用したところ、重く硬いものであった。
【００２９】
［比較例２］
実施例１において、総繊度２２ｄｔｅｘ／２４ｆｉｌのポリトリメチレンテレフタレートマルチフィラメントにかえて、常法により紡糸・延伸して得られた総繊度２２ｄｔｅｘ／１２ｆｉｌのポリエチレンテレフタレートマルチフィラメントを用いたこと以外は実施例１と同様に実施した。  
得られた織物は、カバーファクターＣＦが１７３５で、引裂強力が経９．４Ｎ、緯９．２Ｎ、通気度は０．４ｃｃ／ｃｍ２・ｓｅｃ、目付けが４０ｇ／ｍ２、格子柄の大きさが経緯とも２ｍｍであったが、風合いが硬いものであった。
次いで、該織物を用いて衣料を得て着用したところ、軽量性は有するものの風合いが硬いものであった。
【産業上の利用可能性】
【００３０】
本発明によれば、軽量かつ低通気度であり、ソフトな風合いを有する織物および繊維製品が得られ、その工業的価値は極めて大である。